(57)【要約】      （修正有）【課題】鉛フリー半田に用いられるような２６０〜２７０℃という高温設定での半田リフロー処理を行ったとしても半導体装置クラック発生等の問題を大幅に低減することができる半導体装置の製造方法を提供すること。【解決手段】銅からなるリードフレームと、半導体素子とを熱硬化性接着剤組成物を用いて所定の加熱条件Ａにて接着する工程（１）により接着された銅からなるリードフレームと半導体素子とを封止用樹脂を用いて、封止用樹脂で封止された部分の平均厚みが１．９ｍｍ以上４．０ｍｍ以下となるように封止する工程（２）と、封止された後、所定の加熱条件Ｂにて熱処理する工程（３）とを有する半導体装置の製造方法であって、熱硬化性接着剤組成物が所定の評価試験で測定した２６０℃における弾性率が２５０ＭＰａ以上６００ＭＰａ以下である半導体装置の製造方法。【選択図】なし【特許請求の範囲】
【請求項１】
銅からなるリードフレームと、半導体素子とを熱硬化性接着剤組成物を用いて所定の加熱条件Ａにて接着する工程（１）と
前記工程（１）により接着された前記銅からなるリードフレームと前記半導体素子とを封止用樹脂を用いて、前記封止用樹脂で封止された部分の平均厚みが１．９ｍｍ以上４．０ｍｍ以下となるように封止する工程（２）と
前記工程（２）により封止された後、所定の加熱条件Ｂにて熱処理する工程（３）と
を有する半導体装置の製造方法であって、前記熱硬化性接着剤組成物が、
下記評価試験１で測定した２６０℃における弾性率が２５０ＭＰａ以上６００ＭＰａ以下である半導体装置の製造方法。
[評価試験１：
サンプル成形条件；前記加熱条件Ａ  
成形後のサンプル熱処理条件；前記加熱条件Ｂ  
弾性率測定条件；測定条件：ＪＩＳ Ｋ７２４４準拠、引張モード、昇温速度５℃／ｍｉｎ、周波数１０Ｈｚ]
【請求項２】
前記熱硬化性接着剤組成物は、熱硬化性樹脂と無機充填材とを含み、前記熱硬化性樹脂が、ラジカル重合可能な官能基を有する化合物を含むものである請求項１記載の半導体装置の製造方法。
【請求項３】
前記ラジカル重合可能な官能基が、（メタ）アクリロイル基である請求項２に記載の半導体装置の製造方法。
【請求項４】
前記ラジカル重合可能な官能基を有する化合物が、マレイミド環を有する化合物を含むものである請求項２に記載の半導体装置の製造方法。
【請求項５】
前記マレイミド環を有する化合物が、芳香族環を有さないビスマレイミド化合物である請求項４に記載の半導体装置の製造方法。
【請求項６】
前記ラジカル重合可能な官能基を有する化合物が、ブタジエン化合物の重合体または共重合体である請求項２に記載の半導体装置の製造方法。
【請求項７】
前記ブタジエン化合物の重合体または共重合体が、分子内に少なくとも１つの官能基を有するものである請求項６に記載の半導体装置の製造方法。
【請求項８】
前記ブタジエン化合物の重合体または共重合体が、分子内にビニル基、エポキシ基、カルボキシ基、水酸基またはマレイン酸基からなる群より選ばれる少なくとも１つ以上の官能基を有するものである請求項７に記載の半導体装置の製造方法
【請求項９】
前記熱硬化性樹脂が、（メタ）アクリロイル基を有する化合物、マレイミド環を有する
化合物、アリルエステル系化合物からなる群より選ばれる少なくとも２種以上の化合物を含むものである請求項２に記載の半導体装置の製造方法。
【請求項１０】
前記アリルエステル系化合物が、芳香族環を有さないアリルエステル系化合物である請
求項９に記載の半導体装置の製造方法。
【請求項１１】
前記封止用樹脂がエポキシ樹脂と無機充填材からなり、前記無機充填が樹脂組成物のうち８０重量％以上９３重量％以下である請求項１乃至８のいずれか１項に記載の半導体装置の製造方法。
【発明の詳細な説明】
【技術分野】
【０００１】
本発明は、半導体装置の製造方法に関する。
【背景技術】
【０００２】
ＩＣ等の半導体素子を金属フレームや有機基板に接着する方法としては、熱硬化性接着剤組成物を使用する方法が一般的なものとなっている。近年、環境対応の一環として半導体装置を基板に搭載する際に使用する半田からの鉛成分の除去撤廃が進められている。鉛成分を含有しない半田（以下鉛フリー半田という）を用いる場合は、半田リフロー処理の際の設定温度を従来の２２０〜２４５℃という範囲から２６０〜２７０℃という範囲に高める必要がある。このため半導体装置には半田リフロー温度の上昇に伴い発生する熱応力の増加により発生する不具合の低減を一層求められるようになってきている。
【０００３】
熱応力を緩和させ半導体素子の剥離等加熱により発生する問題を低減させる手法としては液状ゴム成分を使用した半導体装置用熱硬化性接着剤組成物が検討されている（例えば、特許文献１参照）。しかし、このような熱硬化性接着剤組成物を用いた半導体装置であっても、高温環境下における接着力は十分とはいえず２６０〜２７０℃といった高温での半田リフロー時には剥離が発生し、場合によっては半導体素子のクラックに進展し信頼性の点でも不十分となる場合があった。
【先行技術文献】
【特許文献】
【０００４】
【特許文献１】特開２０００−７２８５１号公報
【発明の概要】
【発明が解決しようとする課題】
【０００５】
本発明の目的は、鉛フリー半田に用いられるような２６０〜２７０℃という高温設定での半田リフロー処理を行ったとしても半導体装置クラック発生等の問題を大幅に低減することができる半導体装置の製造方法を提供することにある。
【課題を解決するための手段】
【０００６】
本発明に係る半導体装置の製造方法は、銅からなるリードフレームと、半導体素子とを熱硬化性接着剤組成物を用いて所定の加熱条件Ａにて接着する工程（１）と、前記工程（１）により接着された前記銅からなるリードフレーム（以下銅フレーム）と前記半導体素子とを封止用樹脂を用いて、前記封止用樹脂で封止された部分の平均厚みが１．９ｍｍ以上４．０ｍｍ以下となるように封止する工程（２）と前記工程（２）により封止された後、所定の加熱条件Ｂにて熱処理する工程（３）と、を有する半導体装置の製造方法であって、前記熱硬化性接着剤組成物が下記評価試験１で測定した２６０℃における弾性率が２５０ＭＰａ以上６００ＭＰａ以下を満たす半導体装置の製造方法である。
[評価試験１：
サンプル成形条件；前記加熱条件Ａ  
成形後のサンプル熱処理条件；前記加熱条件Ｂ  
弾性率測定条件；測定条件：ＪＩＳ Ｋ７２４４準拠、引張モード、昇温速度５℃／min、周波数１０Hz]
【０００７】
本発明に係る半導体装置の製造方法は、前記熱硬化性接着剤組成物が、更に熱硬化性樹脂と無機充填材とを含み、前記熱硬化性樹脂が、ラジカル重合可能な官能基を有する化合物であるものとすることができる。
【０００８】
本発明に係る半導体装置の製造方法は、前記熱硬化性接着剤組成物が前記ラジカル重合可能な官能基として、（メタ）アクリロイル基を含むものとすることができる。
【０００９】
本発明に係る半導体装置の製造方法は、前記熱硬化性接着剤組成物が前記ラジカル重合可能な官能基を有する化合物として、マレイミド環を有する化合物を含むものとすることができる。
【００１０】
本発明に係る半導体装置の製造方法は、前記熱硬化性接着剤組成物が前記マレイミド環を有する化合物として、芳香族環を有さないビスマレイミド化合物であるものとすることができる。
【００１１】
本発明に係る半導体装置の製造方法は、前記熱硬化性接着剤組成物が、前記ラジカル重合可能な官能基を有する化合物として、ブタジエン化合物の重合体または共重合体であるものとすることができる。
【００１２】
本発明に係る半導体装置の製造方法は、前記熱硬化性接着剤組成物が、前記ブタジエン化合物の重合体または共重合体が分子内に少なくとも１つの官能基を有するものとすることができる。
【００１３】
本発明に係る半導体装置の製造方法は、前記熱硬化性接着剤組成物が、前記ブタジエン化合物の重合体または共重合体が分子内に、ビニル基、エポキシ基、カルボキシ基、水酸基またはマレイン酸基からなる群より選ばれる少なくとも１つ以上の官能基を有するものとすることができる。
【００１４】
本発明に係る半導体装置の製造方法は、前記熱硬化性接着剤組成物が、前記熱硬化性樹脂として、（メタ）アクリロイル基を有する化合物、マレイミド環を有する化合物、アリルエステル系化合物からなる群より選ばれる少なくとも２種以上の化合物を含むものとすることができる。
【００１５】
本発明に係る半導体装置の製造方法は、前記熱硬化性接着剤組成物が、前記アリルエステル系化合物が芳香族環を有さないアリルエステル系化合物であるものとすることができる。
【００１６】
本発明に係る半導体装置の製造方法は、前記封止用樹脂がエポキシ樹脂と無機充填材からなり、前記無機充填が樹脂組成物のうち８０重量％以上９３重量％以下であるものとすることができる。
【発明の効果】
【００１７】
本発明に係る半導体装置の製造方法により、鉛フリー半田に用いられるような２６０℃という高温環境下においても半田クラック等の問題を低減することが可能な半導体装置を提供することができる。
【発明を実施するための形態】
【００１８】
以下、本発明に係る半導体装置の製造方法及びそれに用いる熱硬化性接着剤組成物について詳細に説明する。
本発明に係る半導体装置の製造方法は、当該半導体装置の製造方法に用いられる熱硬化性接着剤組成物が所定の評価試験における２６０℃における弾性率が２５０ＭＰａ以上６００ＭＰａ以下であることを特徴とする半導体装置の製造方法である。そして当該特徴により高温環境下における半導体装置内の半導体素子の剥離や半導体装置のクラックの発生を低減することができる。
【００１９】
（半導体装置の製造方法）
本発明に係る半導体装置の製造方法は、銅フレームと半導体素子とを熱硬化性接着剤組成物を用いて接着する工程（１）を有する。具体的には、銅フレームまたは半導体素子に熱硬化性接着剤組成物を塗布し、塗布された熱硬化性接着剤組成物を介して銅フレーム上に半導体素子を配置し、更に熱硬化性樹脂組成物を加熱硬化することにより銅フレームと半導体素子とを接着する。
【００２０】
また、本発明に係る半導体装置の製造方法は、前記工程（１）にて接着された支持体と半導体装置とを封止用樹脂で封止する工程（２）を有する。本工程（２）で用いられる封止用樹脂組成物は熱硬化性樹脂組成物であることが多いため封止後加熱により硬化される場合が多い。なお、封止用樹脂部分の平均厚みは１．９ｍｍ以上４．０ｍｍ以下となるように封止される。封止用樹脂部分の厚みは、具体的には厚みゲージなどによって測定する。
【００２１】
更に、本発明に係る半導体装置の製造方法は、上記工程（２）により銅フレームと半導体素子とを封止した後に、熱処理を行う工程（３）を有する。本工程は、封止用樹脂の硬化物の硬化反応を促進させることを目的とした工程であり、ポストモールドキュアと呼ばれる。
【００２２】
（半導体装置を加熱する工程（３）と半導体装置内の応力発生）
前記工程を経て製造された半導体装置には、更にマザーボードへ搭載するためにＩＲリフローという工程により半田付けが行われる。上述のように熱硬化性接着剤組成物による銅フレームと半導体素子とを接着する工程（１）以降ＩＲリフローに至るまで、総ての工程において半導体装置は加熱されるものとなる。これらの工程による加熱と、各部材間の線膨張係数の差により各部材の変形の違いが生じその結果半導体装置内に応力が発生することとなる。
【００２３】
例えば、工程（１）において銅フレームと半導体素子とを接着する際の温度は約１７５℃で行われることが多い。この場合、硬化終了時点では銅フレームおよび半導体素子はほぼ平坦である。これを室温に戻すと半導体素子を上、銅フレームを下として凸に反る。その後、封止する工程（２）により半導体素子が接着された支銅フレームは１７５℃で加熱され再び平坦な状態となり封止される。
【００２４】
また、前記工程（２）において半導体素子を封止した後、前記工程（３）によりポストモールドキュアが行われる。本工程については約１７５℃で行われることが多い。上述の通り、封止終了時点では封止樹脂の硬化反応は充分ではないため、本工程により封止樹脂の硬化を完了させ、機械的強度や寸法安定性を付与する。更にＩＲフロー工程において２６０℃という高温に加熱され半田付けが行われるため、半導体の各部材加わる熱応力は増加する。
【００２５】
本発明に係る半導体装置の製造方法により製造された半導体装置のように、封止用樹脂組成物の厚みが１．９ｍｍ以上４．０ｍｍ以下となる半導体装置の場合は、上記のようなポストモールドキュア工程（３）およびＩＲフロー工程における加熱を受けた場合であっても、封止用樹脂組成物部分はその厚みのために外観上変形を生じないが、半導体装置の構造上、半導体素子を上に凹になる力が働く。一方、半導体装置内においては銅フレームの線膨張係数が半導体素子の線膨張係数に比べ大きくなるため、接着工程、封止工程での加熱温度に相当する１７５℃を境界とし、低温となる場合は半導体素子を上、銅フレームを下として凸、また高温となる場合は平坦か凹となる変形（反り）を生じる方向に応力が発生する。この応力は、温度の上昇とともに増加するためＩＲリフロー工程において２６０℃の加熱により最大となり、その際、熱硬化性接着剤組成物の硬化物からの半導体素子またはリードフレームが剥離するという問題が生じる場合がある。
【００２６】
半導体装置内部においてこの様に半導体素子と銅フレームに発生する応力は、本発明に従い、それらを接着する硬化物層の弾性率を所定範囲とすることにより緩和することができる。即ち、熱硬化性接着剤組成物の硬化物層の２６０℃における弾性率を２５０ＭＰａ以上とすることにより、高温域、特にＩＲリフロー工程時において、半導体素子を上、銅フレームを下として凹なる変形（反り）を生じる方向に応力を硬化物層内に発生させることができる。これにより半導体装置に発生する応力の方向と半導体素子及び支持体とに生じる応力を同一方向にすることができ、半導体内部で発生する応力、特に半導体素子と支持体とに生じる応力を分散、緩和させることが可能となり半導体素子の剥離を防止することができる。
【００２７】
本発明に係る半導体装置の製造方法に用いられる熱硬化性接着剤組成物の硬化物の２６０℃における弾性率は２５０ＭＰａ以上６００ＭＰａ以下であることが好ましく、更に好ましくは２８０ＭＰａ以上５５０ＭＰａであり、特に３００ＭＰａ以上５００ＭＰａ以下であることが好ましい。前記下限値以上とすることにより上述のように半導体装置内部の応力を分散、緩和させ、封止樹脂の密着力が比較的低い銀メッキを半導体素子の接着面に有するリードフレームを用いた場合でも半田リフロー時の封止樹脂の剥離を低減させ、かつ接着剤の剥離を低減することができる。
【００２８】
一方、弾性率を前記上限値以下とすることにより、２００〜２５０℃の温度範囲で行われるワイヤーボンディングにおいて発生する反りの増加を抑えることにより、ワイヤーの接合の際、力を充分に加えることができワイヤー接合を安定させることができる。またワイヤー接続時の半導体素子が割れ発生を抑制できる。
【００２９】
前記弾性率は、例えば接着剤をフィルム状に硬化させたサンプルを動的粘弾性測定装置（ＤＭＡ）を用いて評価することができる。具体的には、半導体装置製造方法における銅フレームと半導体素子とを熱硬化性接着剤組成物を硬化させ接着させる工程（１）における所定の加熱条件Ａにより成形し、更に半導体装置の製造方法における熱処理する工程における加熱条件Ｂにより熱処理した熱硬化性接着剤組成物のフィルム状硬化物サンプルを用いる。また測定条件としては例えば幅４ｍｍ、長さ２５ｍｍ、厚み１００ｕｍのフィルム状の硬化物を１７５℃、４時間ポストモールドキュア後、セイコー・インスツルメンツ社製  動的粘弾性測定装置  ＥＸＳＴＡＲ−６０００にて、ＪＩＳ  Ｋ７２４４に準拠し、引張りモード、チャック間距離２０ｍｍ、３０〜３００℃の温度範囲で１０℃／分の昇温速度、測定周波数１０Ｈｚを用いることができる。
【００３０】
本発明に係る半導体装置の製造方法に用いられる熱硬化性接着剤組成物のように硬化後の２６０℃での弾性率を２５０ＭＰａ以上、６００ＭＰａ以下とするには、熱硬化性接着剤組成物を構成する熱硬化性樹脂の架橋密度を考慮する必要がある。一般的に熱硬化樹脂は熱により重合し架橋することにより、硬化する。したがって架橋が多ければ、すなわち架橋密度が高いと弾性率は高くなり、逆に低くすれば弾性率も低くなる。架橋密度は熱硬化樹脂の１分子あたりの官能基数や官能基間距離などにより変化する。例えば１分子あたりより多くの官能基を持つような樹脂を用いれば、架橋密度は上がる。また１分子に複数の官能基を含む場合、その間の距離が短い構造持つ化合物を使うと架橋密度は上がる。
【００３１】
本発明に係る半導体装置の製造方法に用いられる熱硬化性接着剤組成物の形態としては、液状の形態であることが好ましい。これにより、充填剤を添加することが容易となり、２６０℃の弾性率を向上することが容易となる。さらに、半導体装置用の接着剤に求められる導電性や熱放散性の付与のために金属粉（特に銀粉）を添加しても製品の作業性、信頼性などに影響が少ないという点で優れる。
【００３２】
本発明に係る半導体装置の製造方法に用いられる熱硬化性接着剤組成物は、特に限定されないが、熱硬化性樹脂および充填剤を含む液状樹脂組成物を塗布した後、硬化して硬化層を形成するものであることが好ましい。これにより、硬化後に架橋構造をとり２６０℃の弾性率を向上させることができる。
【００３３】
前記熱硬化性樹脂としては、例えば液状シアネート樹脂、液状エポキシ樹脂、（メタ）
アクリロイル基を有する化合物、マレイミド環を有する化合物、アリルエステル系化合物
等のラジカル重合可能な官能基を有する化合物、アリル基を有するトリアリルイソシアヌ
レート、フェノール樹脂等が挙げられる。前記液状エポキシ樹脂としては、例えばビスフ
ェノールＡ型エポキシ樹脂、ビスフェノールＦ型エポキシ樹脂、ビスフェノールＥ型エポ
キシ樹脂、脂環式エポキシ樹脂、脂肪族エポキシ樹脂、グリシジルアミン型の液状エポキ
シ樹脂等が挙げられる。
【００３４】
このような熱硬化性樹脂の中でもラジカル重合可能な官能基を有する化合物を含むこと
が好ましく、特に半導体素子と熱硬化性接着剤組成物との密着性改善の観点からは前記ラジカル重合可能な官能基を有する化合物はブタジエン化合物の重合体または共重合体であることが好ましい。また、前記ラジカル重合可能な官能基としては、例えばビニル基、（メタ）アクリロイル基、（メタ）アリル基、マレイミド基等を挙げることができる。これらの中でも（メタ）アクリロイル基が好ましい。これにより、低温硬化、短時間硬化を図ることができる。またこれらの化合物はラジカル重合で硬化が進む。その際に使用されるラジカル開始剤である過酸化物の水素引き抜き反応のため重合物間の架橋反応が発生し、エポキシ樹脂とフェノール誘導体などとの付加反応に比べ、より架橋密度が高い硬化物を得られる。よって２６０℃での弾性率を向上させるには有用な熱硬化樹脂である。
【００３５】
またラジカル重合可能な官能基を有する化合物については、２６０℃の弾性率が２５０ＭＰａ以上６００ＭＰａ以下の範囲でかつ硬化性、作業性、信頼性等に影響を与えない範囲で他の樹脂、例えばエポキシ樹脂等と併用してもかまわない。
【００３６】
前記（メタ）アクリロイル基を有する化合物としては、例えば２−（メタ）アクリロイ
ロキシエチルコハク酸、２−（メタ）アクリロイロキシプロピルコハク酸、２−（メタ）
アクリロイロキシエチルヘキサヒドロフタル酸、２−（メタ）アクリロイロキシプロピル
ヘキサヒドロフタル酸、２−（メタ）アクリロイロキシエチルメチルヘキサヒドロフタル
酸、２−（メタ）アクリロイロキシプロピルメチルヘキサヒドロフタル酸、２−（メタ）
アクリロイルキシエチルフタル酸、２−（メタ）アクリロイルキシプロピルフタル酸、２
−（メタ）アクリロイロキシエチルテトラヒドロフタル酸、２−（メタ）アクリロイロキ
シプロピルテトラヒドロフタル酸、２−（メタ）アクリロイロキシエチルメチルテトラヒ
ドロフタル酸、２−（メタ）アクリロイロキシプロピルメチルテトラヒドロフタル酸、２
−ヒドロキシ１，３−ジ（メタ）アクリロイロキシプロパン、テトラメチロールメタントリ（メタ）アクリレート、２−ヒドロキシエチル（メタ）アクリレート、２−ヒドロキシプロピル（メタ）アクリレート、２−ヒドロキシブチル（メタ）アクリレートグリセリンジ（メタ）アクリレート、２−ヒドロキシ−３−（メタ）アクリロイロキシプロピル（メタ）アクリレート、１，４―シクロヘキサンジメタノールモノ（メタ）アクリレート、エチル−α−（ヒドロキシメチル）（メタ）アクリレート、４−ヒドロキシブチルアクリレート、メチル（メタ）アクリレート、エチル（メタ）アクリレート、ｎ−ブチル（メタ）アクリレート、イソブチル（メタ）アクリレート、ターシャルブチル（メタ）アクリレート、イソデシル（メタ）アクリレート、ラウリル（メタ）アクリレート、トリデシル（メタ）アクリレート、セチル（メタ）アクリレート、ステアリル（メタ）アクリレート、イソアミル（メタ）アクリレート、イソステアリル（メタ）アクリレート、ベヘニル（メタ）アクリレート、２−エチルヘキシル（メタ）アクリレート、その他のアルキル（メタ）アクリレート、シクロヘキシル（メタ）アクリレート、ターシャルブチルシクロヘキシル（メタ）アクリレート、テトラヒドロフルフリル（メタ）アクリレート、ベンジル（メタ）アクリレート、フェノキシエチル（メタ）アクリレート、イソボルニル（メタ）アクリレート、グリシジル（メタ）アクリレート、トリメチロールプロパントリ（メタ）アクリレート、ジンクモノ（メタ）アクリレート、ジンクジ（メタ）アクリレート、ジメチルアミノエチル（メタ）アクリレート、ジエチルアミノエチル（メタ）アクリレート、ネオペンチルグリコール（メタ）アクリレート、トリフロロエチル（メタ）アクリレート、２，２，３，３−テトラフロロプロピル（メタ）アクリレート、２，２，３，３，４，４−ヘキサフロロブチル（メタ）アクリレート、パーフロロオクチル（メタ）アクリレート、パーフロロオクチルエチル（メタ）アクリレート、エチレングリコールジ（メタ）アクリレート、プロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、１，３−ブタンジオールジ（メタ）アクリレート、１，１０−デカンジオールジ（メタ）アクリレート、テトラメチレングリコールジ（メタ）アクリレート、メトキシエチル（メタ）アクリレート、ブトキシエチル（メタ）アクリレート、エトキシジエチレングリコール（メタ）アクリレート、メトキシポリアルキレングリコールモノ（メタ）アクリレート、オクトキシポリアルキレングリコールモノ（メタ）アクリレート、ラウロキシポリアルキレングリコールモノ（メタ）アクリレート、ステアロキシポリアルキレングリコールモノ（メタ）アクリレート、アリロイロキシポリアルキレングリコールモノ（メタ）アクリレート、ノニルフェノキシポリアルキレングリコールモノ（メタ）アクリレート、Ｎ，Ｎ’−メチレンビス（メタ）アクリルアミド、Ｎ，Ｎ’−エチレンビス（メタ）アクリルアミド、１，２−ジ（メタ）アクリルアミドエチレングリコール、ジ���メタ）アクリロイロキシメチルトリシクロデカン、２−（メタ）アクリロイロキシエチル、Ｎ−（メタ）アクリロイロキシエチルマレイミド、Ｎ−（メタ）アクリロイロキシエチルヘキサヒドロフタルイミド、Ｎ−（メタ）アクリロイロキシエチルフタルイミド、ｎ−ビニル−２−ピロリドン、スチレン誘導体、α−メチルスチレン誘導体、及びその重合体や（メタ）アクリル変性ポリブタジエンなどがあるが特に限定しない。
【００３７】
また、前記（メタ）アクリロイル基を有する化合物は、硬化性、作業性、接着性、信頼
性等の点より２種類以上の（メタ）アクリロイル基を有する化合物を併用しても構わない。また、前記（メタ）アクリロイル基を有する化合物が、１分子に官能基を２つ以上含む多官能の（メタ）アクリロイル基を有する化合物であっても構わない。
【００３８】
前記熱硬化性樹脂中のラジカル重合可能な官能基を有する化合物の含有量は、特に限定されないが、前記液状樹脂組成物全体の２〜２５重量％が好ましく、特に１０〜２５重量％が好ましい。含有量が前記範囲内であると、２６０℃の弾性率を向上させる効果に優れる。
【００３９】
本発明に係る熱硬化性接着剤組成物は、特に限定されないが、充填剤を含むことが好ましい。これにより、粘度やチキソ性の調整や熱時弾性率などを向上させることができ安定した作業性を得ることができる。
【００４０】
前記の充填剤には導電性を付与するために銀、金、ニッケル、鉄等の金属粉を用い、絶
縁性を付与するためにはシリカ、アルミナのようなセラミック粒子、熱硬化性樹脂もしく
は熱可塑性樹脂の粒子を使用することができる。一般的に充填剤として使用されている粒
子の形状には鱗状、球状、樹脂状、粉状等の種々の形状を有するものがあるが、本発明で
は形状については特に限定するものではない。
【００４１】
前記充填剤の含有量は、特に限定されないが、前記液状樹脂組成物全体の１０〜９０重
量％が望ましく、特に２０〜８５重量％が望ましい。含有量を前記範囲とすることにより
チキソ性および粘度が好適なものとなり安定した作業性を得ることができる。 
前記充填材の含有量はその比重によって、比重が５よりも大きい場合は５０〜９０重量％が望ましく、特に６０〜９０重量％が望ましい。またその比重が５よりも小さい場合は１０〜７０重量％が望ましく、特に２０〜６５重量％が望ましい。含有量を前記範囲内とすることにより粘度やチキソ性を好適な範囲とすることができ、作業性を向上させることができる。
【００４２】
前記充填剤の平均粒子径は、特に限定されないが、１〜１０μｍが好ましく、特に２〜
７μｍが好ましい。平均粒子径が前記下限値未満であると粘度が高くなるため粘度の調整
が困難となる場合が有り、前記上限値を超えると塗布の際にノズルがつまり吐出ができな
くなる場合がある。前記平均粒子径は、例えばレーザー回析・散乱法を用いた粒度分布測
定装置を用いて測定することができる。
【００４３】
前記熱硬化性樹脂は、特に限定されないが、さらにマレイミド環を有する化合物を含む
ことが好ましい。マレイミド環を有する化合物としては、例えば１，２−ビス（マレイミド）エタン、１，６−ビスマレイミドヘキサン、４，４’−ビスマレイミドジフェニルメタン、６，７−メチレンジオキシ−４−メチルー３−マレイミドクマリン、ビス（３−エチル−５−メチル−４−マレイミドフェニル）メタン、Ｎ，Ｎ’−１，３−フェニレンジマレイミド、Ｎ，Ｎ’−１，４−フェニレンジマレイミド、Ｎ−（１−フェニル）マレイミド、Ｎ−（２，４，６−トリクロロフェニル）マレイミド、Ｎ−（４−アミノフェニル）マレイミド、Ｎ−（４−ニトロフェニル）マレイミド、Ｎ−ベンジルマレイミド、Ｎ−ブロモメチル−２，３−ジクロロマレイミド、Ｎ−シクロヘキシルマレイミド、Ｎ−エチルマレイミド、Ｎ−メチルマレイミド、Ｎ−フェニルマレイミド、Ｎ−スクシンイミジル３−マレイミドベンゾエート、Ｎ−スクシンイミジル３−マレイミドプロピレート、Ｎ−スクシンイミジル３−マレイミドブチレート、Ｎ−スクシンイミジル３−マレイミドヘキサノアート、Ｎ−［４−（２−ベンズイミドリル）フェニル］マレイミド、炭酸９−フルオレニルメチルＮ−スクシンイミジル、炭酸２−ブロモベンジルスクシンイミジル 、3，3’−ジチオジプロピオン酸ジ（N−スクシンイミジル）、炭酸ジ（N−スクシンイミジル）、N，N，N’，N’−テトラメチル−O−（N−スクシンイミジル）ウロニウムテトラフルオロボラート、N−（1，2，2，2−テトラクロロエトキシカルボニルオキシ）こはく酸イミド、N−（2−クロロカルボベンゾキシオキシ）こはく酸イミド、N−（ｔｅｒｔ−ブトキシカルボニル）−O−ベンジル−Ｌ−セリンN−スクシンイミジル、N−アミノこはく酸イミド塩酸塩、N−ブロモこはく酸イミド、N−カルボベンゾキシオキシこはく酸イミド、N−クロロこはく酸イミド、N−エチルこはく酸イミド、N−ヒドロキシこはく酸イミド、N−ユードこはく酸イミド、N−フェニルこはく酸イミド、N−スクシンイミジル6−（2，4−ジニトロアニリノ）ヘキサノアート、N−スクシンイミジル6−マレイミド）ヘキサノアートなどが挙げられるが、好ましくは１分子中に２つのマレイミド環をもつビスマレイミドが硬化という観点からは好ましく、その２つのマレイミド環を脂肪族や芳香族の炭化水素やそれらの炭化水素からなるアルキレン基をエーテルやエステルなどを介し結合していても構わない。
【００４４】
前記マレイミド環を有する化合物の含有量は、特に限定されないが、前記液状樹脂組成
物全体の１〜１０重量％が望ましく、特に３〜８重量％が望ましい。含有量が前記下限値以上とすることにより半導体素子との好適な密着性を得ることができ、前記上限値以下とすることにより硬化物が脆くなりすぎず半導体装置のクラック発生等の不具合を低減することができる。
【００４５】
前記熱硬化性樹脂は、特に限定されないが、さらにアリルエステル系化合物を含むこと
が好ましい。この様なアリルエステル系化合物としては、例えばジアリルフタレート、ジ
アリルテレフタレート、ジアリルイソフタレート、トリアリルトリメリート、ジアリルマ
レート、アリルメタクリレート、アリルアセトアセタートなどが挙げられる。 このようなアリルエステル系化合物の数平均分子量は、特に限定されないが、５００〜１０，０００が好ましく、特に５００〜８，０００が好ましい。数平均分子量が前記範囲内であると、硬化収縮を特に小さくすることができ、それによって密着性の低下を防止することができる。  
【００４６】
前記範囲の数平均分子量を有するアリルエステル系化合物としては、例えばテレフ
タル酸、イソフタル酸、フタル酸、５−ノルボルネン−ｅｎｄｏ−２，３−ジカルボン酸
、１，４−ジシクロジカルボン酸、アジピン酸等のジカルボン酸やそのメチルエステル誘
導体と炭素数２〜８であるアルキレンジオールにより合成されたポリエステルの末端にア
リルアルコールをエステル化により付加した両末端アリルエステル系化合物等が挙げられ
る。
【００４７】
前記アリルエステル系化合物の含有量は、特に限定されないが、前記液状樹脂組成物全
体の５〜１５重量％が好ましく、特に８〜１３重量％が好ましい。含有量が前記下限以上
とすることにより硬化物の強度低下を防ぎ、前記上限値以下とすることによりブリードの発生を抑えることができる。
【００４８】
また、前記熱硬化性樹脂は、特に限定されないが、（メタ）アクリロイル基を有する化
合物、マレイミド環を有する化合物およびアリルエステル系化合物の中から選ばれる少な
くとも２種以上を含むことが好ましい。これにより、密着性と耐熱性とのバランスに特に
優れる。
【００４９】
前記マレイミド環を有する化合物やアリルエステル系化合物は、特に限定されないが、
芳香族環を有さないことが好ましい。芳香族環を有することにより硬化物がもろくなり、クラックの発生が起こりやすくなるおそれがある。そのためこの様な問題を解決するためにはポリアルキレンオキサイドを主骨格に有することが好ましい。ポリアルキレンオキサイドは骨格中に繰り返しユニット中にアルキレン基が、エーテル結合で結合している。この構造中にあるエーテル結合により、２６０℃において硬化物の弾性率が高く、かつある程度の柔軟な特性を与えることができる。したがって、芳香族環を有する化合物に比べ、接着剤の硬化物がもろくならず、クラック等の発生が抑制されると考えられる。
【００５０】
前記ポリアルキレンオキサイド中の繰り返しユニットに含まれるアルキレン基中の炭素
数は、特に限定されないが、３〜６が好ましい。炭素数が３未満であると硬化物の吸水特
性が低下し、高リフロー信頼性に必要な接着性が低下する場合があり、炭素数が６を超え
る場合、樹脂自体の疎水性が強くなりすぎるため金属に対しての接着性が低下する場合がある。
【００５１】
本発明に係る半導体装置の製造方法に用いられる熱硬化性接着剤組成物は、熱硬化性樹脂にラジカル重合可能な官能基を有する化合物を含む場合、ラジカル開始剤を併用することが好ましい。ラジカル開始剤としては、例えばメチルエチルケトンパーオキサイド、シクロヘキサンパーオキサイド、アセチルアセトンパーオキサイド、１，１−ジ（ｔｅｒｔ−ヘキシルパーオキシ）シクロヘキサン、１，１−ジ（ｔｅｒｔ−ブチルパーオキシ）−２−メチルシクロヘキサン、１，１−ジ（ｔｅｒｔ−ブチルパーオキシ）シクロヘキサン、２，２−ジ（ｔｅｒｔ−ブチルパーオキシ）ブタン、ｎ−ブチルー４，４−ジ（ｔｅｒｔ−ブチルパーオキシ）バレラート、２，２−ジ（４，４−ジ（ｔｅｒｔ−ブチルパーオキシ）シクロヘキサン）プロパン、ｐ−メタンヒドロパーオキサイド、ジイソプロピルベンゼンヒドロパーオキサイド、１，１，３，３−テトラメメチルブチルヒドロパーオキサイド、クメンヒドロパーオキサイド、ｔｅｒｔ−ブチルヒドロパーオキサイド、ジ（２−ｔｅｒｔ−ブチルパーオキシイソプロピル）ベンゼン、ジクミルパーオキサイド、２，５−ジメチルー２，５−ジ（ｔｅｒｔ−ブチルパーオキシ）ヘキサン、ｔｅｒｔ−ブチルクミルパーオキサイド、ジーｔｅｒｔ−ブチルパーオキサイド、２，５−ジメチル２，５−ジ（ｔｅｒｔ−ブチルパーオキシ）ヘキシン、ジイソブチルパーオキサイド、ジ（３，５，５−トリメチルヘキサノイル）パーオキサイド、ジラウリルパーオキサイド、ジ（３−メチルベンゾイル）パーオキサイド、ベンゾイル（３−メチルベンゾイル）パーオキサイド、ジベンゾイルパーオキサイド、ジ（４−メチルベンゾイル）パーオキサイド、ジｎ−ｐプロピルパーオキシジカルボネート、ジイソプロピルパーオキシジカルボネート、ジ（２−エチルヘキシル）パーオキシジカルボネート、ジｓｅｃ−ブチルパーオキシジカルボネート、クミルパーオキシネオデカネート、１，１，３，３−テトラメチルブチルパーオキシネオデカネート、ｔｅｒｔ−ヘキシルネオデカネート、ｔｅｒｔ−ブチルパーオキシネオヘプタネート、ｔｅｒｔ−ヘキシルパーオキシピバラート、１，１，３，３−テトラメチルブチルパーオキシ−２−エチルヘキサネート、２，５−ジメチル−２，５、−ジ（２−ジエチルヘキノイルパーオキシ）ヘキサン、ｔｅｒｔ−ブチルパーオキシ−２−エチルヘキサネート、ｔｅｒｔ−ヘキシパーオキシイソプロピルモノカーボネート、ｔｅｒｔ−ブチルパーオキシマレイン酸、ｔｅｒｔ−ブチルパーオキシ３，５，５−トリメチルヘキサネート、ｔｅｒｔ−ブチルパーオキシイソプロピルモノカーボネート、ｔｅｒｔ−ブチルパーオキシ−２−エチルヘキシモノカーボネート、ｔｅｒｔ−ヘキシルパーオキシベンゾネート、２，５―ジメチル−２，５−ジ（ベンゾイルパーオキシ）ヘキサン、ｔｅｒｔ−ブチルパーオキシアセトネート、ｔｅｒｔ−パーオキシー３−メチルベンゾネート、ｔｅｒｔ−ブチルパーオキシベンゾネート、ｔｅｒｔ−ブチルパーオキシアリルモノカーボネート、３，３‘，４，４’−テトラ（ｔｅｒｔ−ブチルパーオキシカルボニル）ベンゾフェノン等が挙げられるが、これらを必要に応じて複数使用しても良い。
【００５２】
また本発明に係る半導体装置の製造方法に用いられる熱硬化性接着剤組成物は、必要によりカップリング剤、消泡剤、界面活性剤等の他の添加剤を含有していても構わない。
【００５３】
次に、本発明に係る半導体装置の製造方法に用いられる熱硬化性接着剤組成物の形態が液状接着剤の場合、上述したような各種成分を予備混合した後、３本ロールを用いて混練し、真空脱泡することにより、液状接着剤を得ることができる。
【００５４】
そして、市販のダイボンダーを用いて、例えば支持体（特にリードフレーム）の所定の
部位に得られた液状接着剤をディスペンス塗布した後、半導体素子をマウントして加熱硬
化する。その後、ワイヤーボンディングして、エポキシ樹脂等を主成分とする封止樹脂を
用いてトランスファー成形することにより半導体装置を得ることができる。
【００５５】
このように、半導体装置は、液状接着剤の硬化物を有している。すなわち、半導体装置
は、半導体素子と支持体とが液状接着剤の硬化物で接着されていることになる。なお、液状接着剤について、例を挙げて説明したが、フィルム状接着剤についても同様に行うことができる。この場合、例えば支持体にフィルム状接着剤をラミネートした後、同様の工程により、半導体装置を得ることができる。
【実施例】
【００５６】
以下、本発明を実施例および比較例に基づいて詳細に説明するが、本発明はこれに限定
されるものではない。
【００５７】
（実施例１）
（接着剤の調製）
ラジカル重合可能な官能基を有する化合物として２−メタクリロイロキシエチルコハク
酸（共栄社化学（株）製、ライトエステルＨＯ−ＭＳ、）、１，４−シクロヘキサンジメ
タノールモノアクリレート（日本化成化学（株）製、ＣＨＤＭＭＡ）、マレイミド環を有
する化合物としてポリアルキレンマレイミド酢酸エステル（大日本インキ工業（株）製、
ルミキュアＭＩＡ−２００）、プロピルジメタクリレート（共栄社化学（株）製、ライト
エステル３ＰＧ）、アリルエステル系化合物としてポリアルキレンエステル含有アリルエ
ステル（昭和電工（株）製、アリルエステル樹脂ＤＡ１０１）、ラジカル開始剤として１
，１−ジ（ｔｅｒｔ−ブチルパーオキシ）シクロヘキサン（日本油脂（株）製、パーヘキ
サＣＳ）、充填剤として平均粒径３μｍ、最大粒径２０μｍのフレーク状銀粉、添加剤と
してγ−グリシジルプロピルトリメトキシシラン（信越化学工業（株）製、ＫＢＭ−４０
３Ｅ）およびテトラスルフィドジトリエトキシシラン（ダイソー（株）製、ＣＡＢＲＵＳ
４）を表１に示すように配合し、３本ロールにて混合し、更に真空脱泡して熱硬化性接着剤組成物を得た。
【００５８】
（弾性率の測定）
上記の方法で得られた実施例１の熱硬化性接着剤組成物を上記工程（１）の加熱条件Ａに相当する１７５℃３０分で硬化させ幅４ｍｍ、長さ２５ｍｍ、厚み１００μｍのフィルム状硬化物の試験用サンプルを得た。得られた試験用サンプルを更に上記工程（３）の加熱条件Ｂの相当する１７５℃４時間で加熱した後、下記条件により２６０℃における弾性率の測定を行った。弾性率は４００ＭＰａであった。
測定条件：
ＪＩＳ  Ｋ７２４４準拠、引張りモード、
チャック間距離；２０ｍｍ
昇温速度：３０〜３００℃の温度範囲で１０℃／分
測定周波数：１０Ｈｚ
測定装置：セイコー・インスツルメンツ社製  
動的粘弾性測定装置  ＥＸＳＴＡＲ−６０００
【００５９】
（半導体装置の製造）
支持体としてダイアタッチ部が銀メッキされた銅フレーム（ダイパッドサイズ：８×８
ｍｍ、厚み１８０μｍ）と、表面にＳｉＮ層を持つ半導体素子（５×５ｍｍ、厚さ３５０μｍ）とを上述した実施例１の接着剤で接着し、１７５℃、３０分間オーブン内で硬化して接着した。次に、半導体封止用エポキシ樹脂組成物（住友ベークライト社製、ＥＭＥ−Ｇ７００）を用いて、封止し、その後１７５℃、４時間ポストモールドキュアを行い、半導体装置（８０ＬＭＱＦＰ、サイズ１４ｘ２０ｍｍ、封止樹脂厚み２ｍｍ）を得た。以下実施例２乃至５並びに比較例1および２についても同様の方法で半導体装置を製造した。
【００６０】
（実施例２）
接着剤を構成する熱硬化性樹脂として以下のものを用いた以外は、実施例１と同様にし
た。
ラジカル重合可能な官能基を有する化合物としてＵＭ−９０（１／１）ＤＡ（宇部興産
株式会社製、１，６−ヘキサンジオール／１，４−ジメタノールシクロヘキサン（＝１／
１）と炭酸ジメチルから合成したポリカーボネートジオール（分子量約９００）にアクロ
イル基を導入したポリカーボネートジアクリレート）、２−メタクリロイロキシエチルコ
ハク酸（共栄社化学（株）製、ライトエステルＨＯ−ＭＳ、）、１，４−シクロヘキサン
ジメタノールモノアクリレート（日本化成化学（株）製、ＣＨＤＭＭＡ）、プロピルジメ
タクリレート（共栄社化学（株）製、ライトエステル３ＰＧ）、ラジカル開始剤として１，１−ジ（ｔｅｒｔ−ブチルパーオキシ）シクロヘキサン（日本油脂（株）製、パーヘキサＣＳ）、充填剤として平均粒径３μｍ、最大粒径２０μｍのフレーク状銀粉、添加剤としてγ−グリシジルプロピルトリメトキシシラン（信越化学工業（株）製、ＫＢＭ−４０３Ｅ）およびテトラスルフィドジトリエトキシシラン（ダイソー（株）製、ＣＡＢＲＵＳ４）を表１のように配合した。また、得られた熱硬化性接着剤組成物に実施例１同様にサンプル作製および弾性率測定をおこなった。また、得られた熱硬化性接着剤組成物に実施例１同様にサンプル作製および弾性率測定をおこなった。２６０℃における弾性率は４９０ＭＰａであった。
【００６１】
（実施例３）
接着剤を構成する樹脂組成物の配合を以下のようにした以外は、実施例１と同様にした
。 ラジカル重合可能な官能基を有する化合物として２−メタクリロイロキシエチルコハク酸（共栄社化学（株）製、ライトエステルＨＯ−ＭＳ、）、１，４−シクロヘキサンジメタノールモノアクリレート（日本化成化学（株）製、ＣＨＤＭＭＡ）、プロピルジメタクリレート（共栄社化学（株）製、ライトエステル３ＰＧ）、マレイミド環を有する化合物としてポリアルキレンマレイミド酢酸エステル（大日本インキ工業（株）製、ルミキュアＭＩＡ−２００）、アリルエステル系化合物としてポリアルキレン含有アリルエステル（昭和電工（株）製、アリルエステル樹脂ＤＡ１０１）、マレイン化ポリブタジエン（Ｓａｔｏｍｅｒ社製、Ｒｉｃｏｂｏｎｄ１７３１）、ラジカル開始剤として１，１−ジ（ｔｅｒｔ−ブチルパーオキシ）シクロヘキサン（日本油脂（株）製、パーヘキサＣＳ）、充填剤として平均粒径３μｍ、最大粒径２０μｍのフレーク状銀粉、添加剤としてγ−グリシジルプロピルトリメトキシシラン（信越化学工業（株）製、ＫＢＭ−４０３Ｅ）およびテトラスルフィドジトリエトキシシラン（ダイソー（株）製、ＣＡＢＲＵＳ４）を表１のように配合した。
また、得られた熱硬化性接着剤組成物に実施例１同様にサンプル作製および弾性率測定をおこなった。２６０℃における弾性率は４５０ＭＰａであった。
【００６２】
（実施例４）
接着剤を構成する樹脂組成物の配合を以下のようにした以外は、実施例１と同様にした
。  ラジカル重合可能な官能基を有する化合物としてＵＭ−９０（１／１）ＤＡ（宇部興産株式会社製、１，６−ヘキサンジオール／１，４−ジメタノールシクロヘキサン（＝１／１）と炭酸ジメチルから合成したポリカーボネートジオール（分子量約９００）にアクロイル基を導入したポリカーボネートジアクリレート）、２−メタクリロイロキシエチルコ
ハク酸（共栄社化学（株）製、ライトエステルＨＯ−ＭＳ）、１，４−シクロヘキサンジメタノールモノアクリレート（日本化成化学（株）製、ＣＨＤＭＭＡ）、プロピルジメタクリレート（共栄社化学（株）製、ライトエステル３ＰＧ）、マレイミド環を有する化合物としてポリアルキレンマレイミド酢酸エステル（大日本インキ工業（株）製、ルミキュアＭＩＡ−２００）、マレイン化ポリブタジエン（Ｓａｔｏｍｅｒ社製、Ｒｉｃｏｂｏｎｄ１７３１）ラジカル開始剤として１，１−ジ（ｔｅｒｔ−ブチルパーオキシ）シクロヘキサン（日本油脂（株）製、パーヘキサＣＳ）、充填剤として平均粒径３μｍ、最大粒径２０μｍのフレーク状銀粉、添加剤としてγ−グリシジルプロピルトリメトキシシラン（信越化学工業（株）製、ＫＢＭ−４０３Ｅ）およびテトラスルフィドジトリエトキシシラン（ダイソー（株）製、ＣＡＢＲＵＳ４）を表１に示すように配合した。また、得られた熱硬化性接着剤組成物に実施例１同様にサンプル作製および弾性率測定をおこなった。２６０℃における弾性率は５２０ＭＰａであった。
【００６３】
（実施例５）
接着剤を構成する樹脂組成物の配合を以下のようにした以外は、実施例１と同様にした
。  ラジカル重合可能な官能基を有する化合物としてプロピルジメタクリレート（共栄社化学（株）製、ライトエステル３ＰＧ）、２−エチルヘキシルアクリレート（共栄社化学（株）製、ライトエステルＥＨ）、ラジカル開始剤として１，１−ジ（ｔｅｒｔ−ブチルパーオキシ）シクロヘキサン（日本油脂（株）製、パーヘキサＣＳ）、  ラジカル重合可能な官能基を有しない化合物としてジグリシジルビスフェノールＦ（日本化薬（社）製、ＲＥ−３０３Ｓ）、硬化促進剤として２−フェニル−４−メチル−５−ヒドロキシメチルイミダゾール（キュアゾール２Ｐ４ＭＨＺ：四国化成工業（株）製）、充填剤として平均粒径３μｍ、最大粒径２０μｍのフレーク状銀粉、添加剤としてγ−グリシジルプロピルトリメトキシシラン（信越化学工業（株）製、ＫＢＭ−４０３Ｅ）を表１のように配合し、３本ロールに
て混合し、更に真空脱泡して樹脂組成物を得た。また、得られた熱硬化性接着剤組成物に実施例１同様にサンプル作製および弾性率測定をおこなった。２６０℃における弾性率は４２０ＭＰａであった。
【００６４】
（比較例１）
接着剤を構成する樹脂組成物の配合を以下のようにした以外は、実施例１と同様にした
。  ラジカル重合可能な官能基を有しない化合物としてジグリシジルビスフェノールＦ（日本化薬（社）製、ＲＥ−３０３Ｓ）、クレジルグレシジルエーテル（阪本薬品（社）製、ＣＧＥ）、上記熱硬化樹脂の硬化剤としてビスフェノールＦ（大日本インキ工業（株）製、ＤＩＣ−ＢＰＦ）、ジシアンジアミド（旭電化（株）製、ＥＨ３６３６ＡＳ）、硬化促進剤として２−フェニル−４−メチル−５−ヒドロキシメチルイミダゾール（キュアゾール２Ｐ４ＭＨＺ：四国化成工業（株）製）、充填剤としてフレーク状銀粉を添加剤としてγ−グリシジルプロピルトリメトキシシラン（信越化学工業（株）製、ＫＢＭ−４０３Ｅ）およびテトラスルフィドジトリエトキシシラン（ダイソー（株）製、ＣＡＢＲＵＳ４）、を表１のように配合後、３本ロールを用いて混練、脱泡することで樹脂組成物を得た。また、得られた熱硬化性接着剤組成物に実施例１同様にサンプル作製および弾性率測定をおこなった。２６０℃における弾性率は１００ＭＰａであった。
【００６５】
（比較例２）  
接着剤を構成する樹脂組成物の配合を以下のようにした以外は、実施例１と同様にした
。  アリルエステル系化合物としてポリアルキレンエステル含有アリルエステル（昭和電工（株）製、アリルエステル樹脂ＤＡ１０１）、ラジカル重合可能な官能基を有しない化合物としてジグリシジルビスフェノールＦ（日本化薬（社）製、ＲＥ−３０３Ｓ）、クレジルグレシジルエーテル（阪本薬品（社）製、ＣＧＥ）、上記熱硬化樹脂の硬化剤としてビスフェノールＦ（大日本インキ工業（株）製、ＤＩＣ−ＢＰＦ）、ジシアンジアミド（旭電化（株）製、ＥＨ３６３６ＡＳ）、硬化促進剤として２−フェニル−４−メチル−５−ヒドロキシメチルイミダゾール（キュアゾール２Ｐ４ＭＨＺ：四国化成工業（株）製）、充填剤としてフレーク状銀粉を添加剤としてγ−グリシジルプロピルトリメトキシシラン（信越化学工業（株）製、ＫＢＭ−４０３Ｅ）およびテトラスルフィドジトリエトキシシラン（ダイソー（株）製、ＣＡＢＲＵＳ４）、を表１のように配合し、３本ロールを用いて混練し、脱泡することで樹脂組成物を得たまた、得られた熱硬化性接着剤組成物に実施例１同様にサンプル作製および弾性率測定をおこなった。２６０℃における弾性率は９０ＭＰａであった。
【００６６】
（比較例３）  
実施例１の熱硬化性接着剤組成物を用いて、以下の通り半導体装置を製造した。支持体としてダイアタッチ部が銀メッキされた銅フレーム（ダイパッドサイズ：１１ｘ１１ｍｍ、厚み１８０μｍ）と、表面にＳｉＮ層を持つ半導体素子（７ｘ７ｍｍ、厚さ３５０μｍ）とを上述した接着剤で接着し、１７５℃、３０分間オーブン内で硬化して接着した。次に、半導体封止用エポキシ樹脂組成物（住友ベークライト社製、ＥＭＥ−Ｇ７００）を用いて、封止し、その後１７５℃、４時間ポストモールドキュアを行い、半導体装置（１７６ＬＬＱＦＰ、サイズ２４ｘ２４ｍｍ、封止樹脂厚み１．４ｍｍ）を得た。
各実施例および比較例で得られた半導体装置について、以下の評価を行った。評価項目
を内容と共に示す。得られた結果を表１に示す。
【００６７】
（耐半田クラック性）
各実施例および比較例の熱硬化性接着剤組成物に対して、上記の方法で製造された半導体装置を８５℃、相対湿度６０％の条件下で１６８時間吸湿処理した後、ＩＲリフロー処理（２６０℃、１０秒、３回リフロー）を行い、処理後のパッケージを超音波深傷装置（透過型）により剥離の程度を測定した。各符号は、以下の通りである。
パッケージ：ＱＦＰ（１４×２０×２．０ｍｍ）
リードフレーム：銀スポットメッキした銅リードフレーム
チップサイズ：５□ｍｍ  厚み３５０μｍ
○：半導体素子剥離発生なし。
×：半導体素子剥離発生あり。
【００６８】
【表１】
2010258424.tif 000002
【産業上の利用可能性】
【００６９】
本発明の半導体装置の製造方法を用いることにより、鉛フリー半田に用いられるような高温環境下においても半田クラック等の問題を低減することが可能な半導体装置を提供することができる。